(57)【要約】【課題】流動性に優れた水硬性組成物が得られる水硬性組成物用分散剤組成物を提供する。【解決手段】（Ａ）ナフタレン環を含むモノマー単位を有する重合体からなるセメント分散剤と、（Ｂ）一般式（Ｂ１）で表される特定のアルキレンオキシド付加型化合物を１種以上含有する水硬性組成物用分散剤組成物であって、（Ａ）中のナフタレン環を含むモノマー単位に対する（Ｂ）の総量のモル比が、３％以上１６％以下である、水硬性組成物用分散剤組成物。【選択図】なし【特許請求の範囲】
【請求項１】
（Ａ）ナフタレン環を含むモノマー単位を有する高分子化合物と、（Ｂ）下記一般式（Ｂ１）で表される化合物の１種以上とを含有する水硬性組成物用分散剤組成物であって、
（Ａ）中のナフタレン環を含むモノマー単位に対する（Ｂ）の総量のモル比が、３％以上１６％以下である、
水硬性組成物用分散剤組成物。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【請求項２】
更に、（Ｃ）消泡剤を含有する、請求項１記載の水硬性組成物用分散剤組成物。
【請求項３】
（Ｃ）消泡剤が脂肪酸エステル系消泡剤である、請求項２記載の水硬性組成物用分散剤組成物。
【請求項４】
（Ａ）が、ナフタレンスルホン酸ホルムアルデヒド縮合物又はその塩である、請求項１〜３のいずれか１項記載の水硬性組成物用分散剤組成物。
【請求項５】
水硬性粉体と、水と、（Ａ）ナフタレン環を含むモノマー単位を有する高分子化合物と、（Ｂ）下記一般式（Ｂ１）で表される化合物の１種以上とを含有する水硬性組成物であって、
（Ａ）中のナフタレン環を含むモノマー単位に対する（Ｂ）の総量のモル比が、３モル％以上１６モル％以下である、
水硬性組成物。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【請求項６】
更に、（Ｃ）消泡剤を含有する、請求項５記載の水硬性組成物。
【請求項７】
（Ｃ）消泡剤が脂肪酸エステル系消泡剤である、請求項６記載の水硬性組成物。
【請求項８】
（Ａ）が、ナフタレンスルホン酸ホルムアルデヒド縮合物又はその塩である、請求項５〜７のいずれか１項記載の水硬性組成物。
【請求項９】
水硬性粉体１００質量部に対して、（Ａ）を０．０１質量部以上２質量部以下含有する、請求項５〜８のいずれか１項記載の水硬性組成物。
【請求項１０】
水硬性粉体１００質量部に対して、（Ｂ）を０．００１質量部以上２．０質量部以下含有する、請求項５〜９のいずれか１項記載の水硬性組成物。
【請求項１１】
（Ａ）ナフタレン環を含むモノマー単位を有する高分子化合物と、（Ｂ）下記一般式（Ｂ１）で表される化合物の１種以上とを含有する水硬性組成物用分散剤組成物の製造方法であって、
（Ａ）中のナフタレン環を含むモノマー単位に対する（Ｂ）の総量のモル比が、３％以上１６％以下となるように、（Ａ）と（Ｂ）とを混合する、
水硬性組成物用分散剤組成物の製造方法。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【請求項１２】
水硬性粉体と、水と、（Ａ）ナフタレン環を含むモノマー単位を有する高分子化合物と、（Ｂ）下記一般式（Ｂ１）で表される化合物の１種以上とを混合する水硬性組成物の製造方法であって、
（Ｂ）を、（Ａ）中のナフタレン環を含むモノマー単位に対する（Ｂ）の総量のモル比が、３％以上１６％以下となるように混合する、
水硬性組成物の製造方法。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【請求項１３】
水硬性粉体と、水と、（Ａ）ナフタレン環を含むモノマー単位を有する高分子化合物とを混合して水硬性組成物を調製する際に、
（Ｂ）下記一般式（Ｂ１）で表される化合物の１種以上を、（Ａ）中のナフタレン環を含むモノマー単位に対する（Ｂ）の総量のモル比が、３％以上１６％以下となるように添加する、
（Ａ）の水硬性粉体に対する分散性能の向上方法。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【請求項１４】
（Ａ）ナフタレン環を含むモノマー単位を有する高分子化合物と、（Ｂ）下記一般式（Ｂ１）で表される化合物の１種以上とを含有する無機粉体用分散剤組成物であって、
（Ａ）中のナフタレン環を含むモノマー単位に対する（Ｂ）の総量のモル比が、３％以上１６％以下である、
無機粉体用分散剤組成物。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【請求項１５】
更に、（Ｃ）消泡剤を含有する、請求項１４記載の無機粉体用分散剤組成物。
【請求項１６】
（Ｃ）消泡剤が脂肪酸エステル系消泡剤である、請求項１５記載の無機粉体用分散剤組成物。
【請求項１７】
（Ａ）が、ナフタレンスルホン酸ホルムアルデヒド縮合物又はその塩である、請求項１４〜１６のいずれか１項記載の無機粉体用分散剤組成物。
【発明の詳細な説明】
【技術分野】
【０００１】
本発明は、水硬性組成物用分散剤組成物、無機粉体用分散剤組成物、水硬性組成物、水硬性組成物用分散剤組成物の製造方法、水硬性組成物の製造方法、及び分散性能の向上方法に関する。
【背景技術】
【０００２】
水硬性組成物用の分散剤は、セメント粒子を分散させることにより、所要のスランプを得るのに必要な単位水量を減少させ、水硬性組成物の作業性等を向上させるために用いる化学混和剤である。分散剤としては、従来、ナフタレンスルホン酸ホルムアルデヒド縮合物等のナフタレン系分散剤、カルボン酸を有する単量体とアルキレングリコール鎖を有する単量体との共重合体等のポリカルボン酸系分散剤、メラミンスルホン酸ホルムアルデヒド縮合物等のメラミン系分散剤等が知られている。
【０００３】
ナフタレン系分散剤は、ポリカルボン酸系分散剤やメラミン系分散剤と比較して、材料や温度の変化に対する流動性発現の効果の変動が少なく、また得られる水硬性組成物の粘性が比較的低く、水硬性組成物の製造に際して使い易いという特徴がある。
【０００４】
特許文献１には、セメント分散剤と特定の非イオン界面活性剤とを所定の重量比で含有するコンクリート混和剤が記載されている。
特許文献２には、特定のポリアルキレンオキシド誘導体及び／又は特定の炭化水素誘導体を含有するセメント組成物のワーカビリティーを改良するためのワーカビリティー改良剤が記載されている。特許文献２には、前記ワーカビリティー改良剤と減水剤とを含有するセメント減水剤もまた記載されている。
特許文献３には、βナフタレンスルホン酸ホルムアルデヒド縮合物とオキシエチレン鎖を有するノニオン系界面活性剤を含む水硬性組成物と水からなるスラリーが記載されている。
特許文献４には、ナフタレンスルホン酸金属塩のホルマリン縮合物およびポリオキシエチレン系化合物からなるセメント添加剤が記載されている。
特許文献５には、アニオン系界面活性剤を加えたコンクリートによって所望のコンクリート製品を成形し、該成形品を常圧蒸気養生する、コンクリート製品の製造方法が記載されている。
【０００５】
一方、界面活性剤をセメント混和剤として用いることも従来提案されている。特許文献６には、硫酸エステル型の陰イオン界面活性剤とポリオキシアルキレン系又は多価アルコール系の非イオン界面活性剤とを含有してなるセメント混和剤が記載されている。
【先行技術文献】
【特許文献】
【０００６】
【特許文献１】特開昭６１−２８１０５４号公報
【特許文献２】特開２００３−１６５７５５号公報
【特許文献３】特開昭５５−０２３０４７号公報
【特許文献４】特開昭６０−０１１２５５号公報
【特許文献５】特開昭４８−０２８５２５号公報
【特許文献６】特開昭５０−１５０７２４号公報
【発明の概要】
【発明が解決しようとする課題】
【０００７】
本発明は、流動性に優れた水硬性組成物が得られる水硬性組成物用分散剤組成物を提供する。
【課題を解決するための手段】
【０００８】
本発明は、（Ａ）ナフタレン環を含むモノマー単位を有する高分子化合物と、（Ｂ）下記一般式（Ｂ１）で表される化合物の１種以上とを含有する水硬性組成物用分散剤組成物であって、
（Ａ）中のナフタレン環を含むモノマー単位に対する（Ｂ）の総量のモル比が、３％以上１６％以下である、
水硬性組成物用分散剤組成物に関する。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【０００９】
また、本発明は、水硬性粉体と、水と、（Ａ）ナフタレン環を含むモノマー単位を有する高分子化合物と、（Ｂ）下記一般式（Ｂ１）で表される化合物の１種以上とを含有する水硬性組成物であって、
（Ａ）中のナフタレン環を含むモノマー単位に対する（Ｂ）の総量のモル比が、３モ％以上１６％以下である、
水硬性組成物に関する。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【００１０】
また、本発明は、（Ａ）ナフタレン環を含むモノマー単位を有する高分子化合物と、（Ｂ）下記一般式（Ｂ１）で表される化合物の１種以上とを含有する水硬性組成物用分散剤組成物の製造方法であって、
（Ａ）中のナフタレン環を含むモノマー単位に対する（Ｂ）の総量のモル比が、３％以上１６％以下となるように、（Ａ）と（Ｂ）とを混合する、
水硬性組成物用分散剤組成物の製造方法に関する。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【００１１】
また、本発明は、水硬性粉体と、水と、（Ａ）ナフタレン環を含むモノマー単位を有する高分子化合物と、（Ｂ）下記一般式（Ｂ１）で表される化合物の１種以上とを混合する水硬性組成物の製造方法であって、
（Ｂ）を、（Ａ）中のナフタレン環を含むモノマー単位に対する（Ｂ）の総量のモル比が、３％以上１６％以下となるように混合する、
水硬性組成物の製造方法に関する。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【００１２】
また、本発明は、水硬性粉体と、水と、（Ａ）ナフタレン環を含むモノマー単位を有する高分子化合物とを混合して水硬性組成物を調製する際に、
（Ｂ）下記一般式（Ｂ１）で表される化合物の１種以上を、（Ａ）中のナフタレン環を含むモノマー単位に対する（Ｂ）の総量のモル比が、３％以上１６％以下となるように添加する、
（Ａ）の水硬性粉体に対する分散性能の向上方法に関する。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【００１３】
また、本発明は、（Ａ）ナフタレン環を含むモノマー単位を有する高分子化合物と、（Ｂ）下記一般式（Ｂ１）で表される化合物の１種以上とを含有する無機粉体用分散剤組成物であって、
（Ａ）中のナフタレン環を含むモノマー単位に対する（Ｂ）の総量のモル比が、３モ％以上１６％以下である、
無機粉体用分散剤組成物に関する。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【００１４】
以下、（Ａ）ナフタレン環を含むモノマー単位を有する高分子化合物を（Ａ）成分、（Ｂ）前記一般式（Ｂ１）で表される化合物を（Ｂ）成分として説明する。
【発明の効果】
【００１５】
本発明によれば、流動性に優れた水硬性組成物が得られる水硬性組成物用分散剤組成物が提供される。
【発明を実施するための形態】
【００１６】
〔水硬性組成物用分散剤組成物〕
本発明の効果発現機構の詳細は不明であるが、以下のように推定される。
（Ａ）成分に含まれるナフタレン環及び（Ｂ）成分に含まれるアルキル基若しくはアルケニル基、ベンジルフェニル基、又はスチレン化フェニル基は、疎水性が高い分子構造であると考えられる。そして、（Ａ）成分に含まれるナフタレン環と、（Ｂ）成分に含まれるアルキル基若しくはアルケニル基、ベンジルフェニル基、又はスチレン化フェニル基が、疎水性相互作用によって会合することで、（Ａ）成分と（Ｂ）成分は疑似的な会合体を形成すると考えられる。（Ａ）成分中のナフタレン環を含むモノマー単位に対する（Ｂ）成分の総量のモル比が、３％以上１６％以下であることで、（Ａ）成分のみでは得られなかった立体斥力及び（Ｂ）成分のみでは得られなかった水硬性粉体への吸着力がバランス良く発現するため、水硬性組成物の流動性を向上させるものと推察される。
【００１７】
＜（Ａ）成分＞
（Ａ）成分は、ナフタレン環を含むモノマー単位を有する高分子化合物である。（Ａ）成分は、例えば、セメントや石膏などの水硬性粉体を含有する水硬性組成物用の分散剤として用いることができる。
【００１８】
（Ａ）成分としては、好ましくはナフタレンスルホン酸ホルムアルデヒド縮合物又はその塩が挙げられる。ナフタレンスルホン酸ホルムアルデヒド縮合物又はその塩は、ナフタレンスルホン酸とホルムアルデヒドとの縮合物又はその塩である。ナフタレンスルホン酸ホルムアルデヒド縮合物は、性能を損なわない限り、単量体として、例えばメチルナフタレン、エチルナフタレン、ブチルナフタレン、ヒドロキシナフタレン、ナフタレンカルボン酸、アントラセン、フェノール、クレゾール、クレオソート油、タール、メラミン、尿素、スルファニル酸及び／又はこれらの誘導体などのような、ナフタレンスルホン酸と共縮合可能な芳香族化合物と共縮合させても良い。
【００１９】
ナフタレンスルホン酸ホルムアルデヒド縮合物又はその塩は、例えば、マイテイ１５０、デモール  Ｎ、デモール  ＲＮ、デモール  ＭＳ、デモールＳＮ−Ｂ、デモール  ＳＳ−Ｌ（いずれも花王株式会社製）、セルフロー  １２０、ラベリン  ＦＤ−４０、ラベリン  ＦＭ−４５（いずれも第一工業株式会社製）などのような市販品を用いることができる。
【００２０】
ナフタレンスルホン酸ホルムアルデヒド縮合物又はその塩は、水硬性組成物の流動性向上の観点から、重量平均分子量が、好ましくは２００，０００以下、より好ましくは１００，０００以下が、更に好ましくは８０，０００以下、より更に好ましくは５０，０００以下、より更に好ましくは３０，０００以下である。そして、ナフタレンスルホン酸ホルムアルデヒド縮合物又はその塩は、水硬性組成物の流動性向上の観点から、重量平均分子量が、好ましくは１，０００以上、より好ましくは３，０００以上、更に好ましくは４，０００以上、より更に好ましくは５，０００以上である。ナフタレンスルホン酸ホルムアルデヒド縮合物は酸の状態あるいは中和物であってもよい。
【００２１】
ナフタレンスルホン酸ホルムアルデヒド縮合物又はその塩の分子量は下記条件にてゲルパーミエーションクロマトグラフィを用いて測定することができる。
［ＧＰＣ条件］
カラム：Ｇ４０００ＳＷＸＬ＋Ｇ２０００ＳＷＸＬ（東ソー株式会社）
溶離液：３０ｍＭ  ＣＨ３ＣＯＯＮａ／ＣＨ３ＣＮ＝６／４
流量：０．７ｍｌ／ｍｉｎ
検出：ＵＶ２８０ｎｍ
サンプルサイズ：０．２ｍｇ／ｍｌ
標準物質：西尾工業（株）製  ポリスチレンスルホン酸ソーダ換算（単分散ポリスチレンスルホン酸ナトリウム：分子量、２０６、１，８００、４，０００、８，０００、１８，０００、３５，０００、８８，０００、７８０，０００）
検出器：東ソー株式会社  ＵＶ−８０２０
【００２２】
ナフタレンスルホン酸ホルムアルデヒド縮合物又はその塩の製造方法は、例えば、ナフタレンスルホン酸とホルムアルデヒドとを縮合反応により縮合物を得る方法が挙げられる。前記縮合物の中和を行ってもよい。また、中和で副生する水不溶解物を除去してもよい。具体的には、ナフタレンスルホン酸を得るために、ナフタレン１モルに対して、硫酸１．２〜１．４モルを用い、１５０〜１６５℃で２〜５時間反応させてスルホン化物を得る。次いで、該スルホン化物１モルに対して、ホルムアルデヒドとして０．９５〜０．９９モルとなるようにホルマリンを８５〜９５℃で、３〜６時間かけて滴下し、滴下後９５〜１０５℃で縮合反応を行う。更に、得られる縮合物の水溶液は酸性度が高いので貯槽等の金属腐食を抑制する観点から、得られた縮合物に、水と中和剤を加え、８０〜９５℃で中和工程を行うことができる。中和剤は、ナフタレンスルホン酸と未反応硫酸に対してそれぞれ１．０〜１．１モル当量添加することが好ましい。また、中和により生じる水不溶解物を除去することができ、その方法として好ましくは濾過による分離が挙げられる。これらの工程によって、ナフタレンスルホン酸ホルムアルデヒド縮合物水溶性塩の水溶液が得られる。この水溶液は、そのまま（Ａ）成分の水溶液として使用することができる。更に必要に応じて該水溶液を乾燥、粉末化して粉末状のナフタレンスルホン酸ホルムアルデヒド縮合物の塩を得ることができ、これを粉末状の（Ａ）成分として使用することができる。乾燥、粉末化は、噴霧乾燥、ドラム乾燥、凍結乾燥等により行うことができる。
【００２３】
本発明の水硬性組成物用分散剤組成物は、（Ａ）成分を、固形分中、好ましくは３０質量％以上、より好ましくは４０質量％以上、更に好ましくは５０質量％以上、そして、好ましくは９９質量％以下、より好ましくは９７質量％以下、更に好ましくは９５質量％以下、より更に好ましくは８０質量％以下含有する。
なお、水硬性組成物用分散剤組成物について、固形分とは、水以外の成分をいう。
【００２４】
＜（Ｂ）成分＞
（Ｂ）成分は、前記一般式（Ｂ１）で表される化合物である。前記一般式（Ｂ１）で表される化合物は、１種以上の化合物が用いられる。
【００２５】
Ｒは、所定の炭素数を有する、アルキル基、アルケニル基、ベンジルフェニル基、又はスチレン化フェニル基である。
【００２６】
一般式（Ｂ１）中、Ｒの炭素数は、アルキル基又はアルケニル基について、それぞれ、１０以上２２以下であり、流動性向上の観点から、それぞれ、好ましくは１０以上、より好ましくは１２以上であり、そして、好ましくは２０以下、より好ましくは１８以下である。
一般式（Ｂ１）中、Ｒの炭素数は、ベンジルフェニル基について、１３以上２７以下であり、流動性向上の観点から、好ましくは２０以上である。
一般式（Ｂ１）中、Ｒの炭素数は、スチレン化フェニル基について、１４以上３０以下であり、流動性向上の観点から、好ましくは２２以上である。
一般式（Ｂ１）中、Ｒの炭素数は、混合物の場合は、平均炭素数がこの範囲である。ベンジル基の平均付加数は一般的な分析装置を用いて導出することができる。例えば、加水分解後にガスクロマトグラフィーにて測定してもよいし、核磁気共鳴スペクトル分析から求めてもよい。
【００２７】
Ｒのうち、アルキル又はアルケニル基は、流動性向上の観点から、好ましくは脂肪族アルキル基又は脂肪族アルケニル基、より好ましくは直鎖脂肪族アルキル基又は直鎖脂肪族アルケニル基、更に好ましくは直鎖第１級脂肪族アルキル基又は直鎖第１級脂肪族アルケニル基である。ここで、アルキル基やアルケニル基についての第１級とは、Ｒの炭素原子のうち、Ｘと結合する炭素原子が第１級炭素原子であることを意味する。
Ｒのうち、アルキル又はアルケニル基としては、具体的には、例えば、デシル基、ラウリル基、ミリスチル基、パルミチル基、ステアリル基、ベヘニル基、イソステアリル基、オレイル基が挙げられ、流動性向上の観点から、好ましくはラウリル基、ミリスチル基、パルミチル基、ステアリル基、ベヘニル基、イソステアリル基、オレイル基、より好ましくは、ラウリル基、ミリスチル基、パルミチル基、ステアリル基、オレイル基である。
【００２８】
また、一般式（Ｂ１）中のＲとしては、ベンジルフェニル基、又はスチレン化フェニル基が用いられる。ベンジルフェニル基は、１つ以上のベンジル基で置換されたフェニル基である。スチレン化フェニル基は、１つ以上のスチレンが付加されたフェニル基である。スチレンはα位、β位のどちらがフェニル基に付加してもよい。
Ｒのベンジルフェニル基としては、具体的には、モノベンジルフェニル基、ジベンジルフェニル基、及びトリベンジルフェニル基から選ばれる基が挙げられる。Ｒのベンジルフェニル基は、好ましくはトリベンジルフェニル基である。
Ｒのスチレン化フェニル基としては、具体的には、モノスチレン化フェニル基、ジスチレン化フェニル基、及びトリスチレン化フェニル基から選ばれる基が挙げられる。Ｒのスチレン化フェニル基は、好ましくはジスチレン化フェニル基である。
【００２９】
Ｒは、経済的な観点から、好ましくはアルキル基、スチレン化フェニル基である。
Ｒは、水への溶解し易さの観点から、好ましくはアルケニル基、ベンジルフェニル基、又はスチレン化フェニル基である。
Ｒは、低泡性の観点から、好ましくは、ベンジルフェニル基、又はスチレン化フェニル基である。
【００３０】
一般式（Ｂ１）中、Ｘは、Ｏ又はＣＯＯであり、好ましくはＯである。
一般式（Ｂ１）中、ＡＯは、炭素数２以上４以下のアルキレンオキシ基であり、好ましくは炭素数２又は３のアルキレンオキシ基である。ＡＯが炭素数２のアルキレンオキシ基を含むことが好ましい。
一般式（Ｂ１）中、ｎは、ＡＯの平均付加モル数であり、セメント分散性の観点から１以上２００以下である。ｎは、流動性向上の観点から、好ましくは９以上、より好ましくは１０以上、更に好ましくは２０以上、より更に好ましくは３０以上、より更に好ましくは４０以上、より更に好ましくは５０以上であり、そして（Ａ）成分との相互作用しやすさ及び経済的な観点から、好ましくは１５０以下、より好ましくは１００以下の数である。
一般式（Ｂ１）中、Ｙは、水素原子又は炭素数１以上４以下のアルキル基であり、好ましくは水素原子である。アルキル基としては、例えば、メチル基、エチル基、ｎ−プロピル基、イソプロピル基及びｎ−ブチル基が挙げられる。
【００３１】
（Ｂ）成分において、一般式（Ｂ１）で表される化合物を２種以上含む場合、ｎは、それぞれの化合物について、当該化合物の（Ｂ）成分中のモル分率と当該化合物のＡＯの付加モル数との積を求め、全ての化合物の前記積の値を合計することにより求めることができる。
【００３２】
（Ｂ）成分は、一般式（Ｂ１）中、Ｒの炭素数が１８以上である化合物の割合が多いことが、流動性向上の観点から好ましい。
（Ｂ）成分において、一般式（Ｂ１）中、Ｒの炭素数が１８以上である化合物の割合は、流動性向上の観点から、好ましくは５０質量％以上、より好ましくは７０質量％以上、更に好ましくは９０質量％以上である。
（Ｂ）成分において、一般式（Ｂ１）中、Ｒの炭素数が１８以上である化合物の割合は、流動性向上の観点から、１００質量％であってもよい。
【００３３】
本発明の水硬性組成物用分散剤組成物は、（Ｂ）成分を、固形分中、好ましくは１質量％以上、より好ましくは３質量％以上、更に好ましくは５質量％以上、そして、好ましくは９５質量％以下、より好ましくは７５質量％以下、更に好ましくは５０質量％以下含有する。
【００３４】
本発明の水硬性組成物用分散剤組成物は、流動性に優れた水硬性組成物が得られる観点で、（Ａ）成分中のナフタレン環を含むモノマー単位に対する（Ｂ）成分の総量のモル比が、３％以上１６％以下である。同様の観点で、前記モル比は、好ましくは４％以上、より好ましくは５％以上、更に好ましくは６％以上、そして、好ましくは１６％未満、より好ましくは１５％以下、更に好ましくは１４％以下、より更に好ましくは１３％以下、更に好ましくは１１％以下である。このモル比は、（Ａ）成分中のナフタレン環を含むモノマー単位の総量と（Ｂ）成分の総量に基づいて算出される。具体的には、以下の式により算出される。
モル比（％）＝[〔（Ｂ）成分の総量（モル）〕／〔（Ａ）成分中のナフタレン環を含むモノマー単位の総量（モル）〕]×１００
また、（Ａ）成分及び（Ｂ）成分が２種以上の場合は、そのモルの合計値を用いて計算できる。
【００３５】
（Ａ）成分が、ナフタレンスルホン酸ホルムアルデヒド縮合物又はその塩の場合、ナフタレン環を含むモノマー単位は、ナフタレンスルホン酸又はその塩とホルムアルデヒドとが脱水縮合反応して形成されたモノマー単位である。（Ａ）成分がナフタレンスルホン酸ホルムアルデヒド縮合物のナトリウム塩の場合、当該化合物中のナフタレン環を含むモノマー単位の総量（モル）は、以下の式により算出される。式中、ナフタレンスルホン酸ホルムアルデヒド縮合物のナトリウム塩をＮＳＦと表記する。
ＮＳＦ中のナフタレン環を含むモノマー単位の総量（モル）＝〔ＮＳＦ中のナフタレン環を含むモノマー単位の質量の総量〕／〔ＮＳＦ中のナフタレン環を含むモノマー単位の分子量〕
【００３６】
（Ａ）成分中のナフタレン環を含むモノマー単位の質量の総量は、（Ａ）成分がナフタレンスルホン酸又はその塩とホルムアルデヒドとの縮合物の場合、当該化合物の全質量である。
また、（Ａ）成分中のナフタレン環を含むモノマー単位の質量の総量は、（Ａ）成分がナフタレンスルホン酸又はその塩と、ホルムアルデヒドと、ナフタレン環を含まない他のモノマーとの縮合物の場合、当該化合物の全質量から、前記ナフタレン環を含まない他のモノマー及びホルムアルデヒドに由来するモノマー単位の質量を除いた質量である。
前記ナフタレン環を含まない他のモノマーに由来するモノマー単位の質量は、合成時の仕込み量から算出しても良いし、核磁気共鳴スペクトル装置などの共重合質量比を求めることができる一般的な解析装置を用いて算出しても良い。
【００３７】
また、（Ａ）成分中のナフタレン環を含むモノマー単位の分子量は、（Ａ）成分がナフタレンスルホン酸ホルムアルデヒド縮合物のナトリウム塩の場合、ナフタレンスルホン酸ナトリウムの分子量（２３０．２）とホルムアルデヒド（３０．０）の和から縮合反応の副生成物である水（１８．０）を引いた数値、すなわち２４２．２のように決定できる。
また、（Ｂ）成分の分子量は、分子を構成する原子量の総和から求めてもよいし、例えばＣｈｅｍＢｉｏＤｒａｗ（ＰｅｒｋｉｎＥｌｍｅｒ社製）のようなソフトウェアを用いて算出してもよい。
【００３８】
本発明の水硬性組成物用分散剤組成物では、例えば（Ａ）成分がナフタレンスルホン酸ホルムアルデヒド縮合物のナトリウム塩、（Ｂ）成分がポリオキシエチレンアルキルエーテルサルフェートアンモニウム塩の場合、（Ａ）成分中のナフタレン環を含むモノマー単位に対する（Ｂ）成分の総量のモル比は、再沈殿法や分液法などの一般的な方法で（Ａ）成分と（Ｂ）成分を分離し、その質量比を測定して計算により求めることができる。
また、水硬性組成物用分散剤組成物中の（Ａ）成分及び（Ｂ）成分の構造は、再沈殿法や分液法などの一般的な方法で（Ａ）成分及び（Ｂ）成分を分離し、核磁気共鳴スペクトル測定装置や液体クロマトグラフィーなどの一般的な解析装置を用いて解析することができる。
【００３９】
本発明の水硬性組成物用分散剤組成物は、本質的には、（Ａ）成分中のナフタレン環を含むモノマー単位と（Ｂ）成分のモル比によって組成物中での割合が決定されることが好ましいが、例えば、以下のような質量比を規定することもできる。
本発明の水硬性組成物用分散剤組成物は、流動性向上の観点から、（Ａ）成分と（Ｂ）成分の質量比が、（Ａ）／（Ｂ）で、好ましくは０．１５以上、より好ましくは０．７以上、更に好ましくは０．９以上であり、そして、好ましくは１７以下、より好ましくは８．０以下、更に好ましくは６．０以下、より更に好ましくは４．０以下、より更に好ましくは２．０以下である。
【００４０】
＜その他の成分＞
本発明の水硬性組成物用分散剤組成物は、更に、（Ｃ）消泡剤〔以下、（Ｃ）成分という〕を含有することができる。
【００４１】
（Ｃ）成分としては、シリコーン系消泡剤、脂肪酸エステル系消泡剤、エーテル系消泡剤、ポリアルキレンオキシド系消泡剤、アルキルリン酸エステル系消泡剤、及びアセチレングリコール系消泡剤から選ばれる１種以上の消泡剤が挙げられる。
（Ｃ）成分としては、シリコーン系消泡剤、脂肪酸エステル系消泡剤、及びエーテル系消泡剤から選ばれる１種以上の消泡剤が好ましい。
シリコーン系消泡剤は、ジメチルポリシロキサンが好ましい。
脂肪酸エステル系消泡剤は、非水溶性のポリアルキレングリコール脂肪酸エステルが好ましい。
エーテル系消泡剤は、ポリアルキレングリコールアルキルエーテルが好ましい。
ポリアルキレンオキシド系消泡剤は、エチレンオキシドとプロピレンオキシドのブロック共重合体が好ましい。
アルキルリン酸系消泡剤では、リン酸トリブチル、リン酸イソトリブチル、ナトリウムオクチルホスフェートが好ましい。
アセチレングリコール系消泡剤では２，４，７，９−テトラメチル−５−デシン−４，７−ジオール又はそのアルキレンオキシド付加物が好ましい。
【００４２】
（Ｃ）成分としては、強度低下を抑制できる観点から、脂肪酸エステル系消泡剤が好ましい。
【００４３】
シリコーン系消泡剤は、水と相溶性のある乳化タイプが好ましい。水と相溶性のある乳化タイプのシリコーン系消泡剤の市販品としては、ＫＭ−７０、ＫＭ−７３Ａ〔いずれも信越シリコーン（株）〕、ＴＳＡシリーズ（モメンティブ・パフォーマンス・マテリアルズ・ジャパン合同会社）、ＦＳアンチフォームシリーズ〔東レ・ダウコーニング（株）〕、アンチフォームＥ−２０〔花王（株）〕等が挙げられる。
【００４４】
脂肪酸エステル系消泡剤であるポリアルキレングリコール脂肪酸エステルの市販品としては、レオドールＴＷ−Ｌ１２０〔花王（株）〕、ニコフィックス、フォームレックス〔いずれも日華化学（株）〕等が挙げられる。
【００４５】
エーテル系消泡剤であるポリアルキレングリコールアルキルエーテルの市販品としては、消泡剤Ｎｏ．１、消泡剤Ｎｏ．５、消泡剤Ｎｏ．８〔いずれも花王（株）〕や、ＳＮデフォーマー１５−Ｐ、フォーマスターＰＣ〔いずれもサンノプコ（株）〕等が挙げられる。
【００４６】
ポリアルキレンオキシド系消泡剤のうちポリエチレンオキシドポリプロピレンオキシドのブロック共重合体の市販品としては、エチレンオキシド及びプロピレンオキシドのブロックコポリマー、例えばＰＬＵＲＯＮＩＣ（商標）製品〔ＢＡＳＦ社〕等が挙げられる。
【００４７】
アセチレングリコール系消泡剤の市販品としては、ＳＵＲＦＹＮＯＬ（商標）４００シリーズ〔エアープロダクツアンドケミカルズ社〕等が挙げられる。
【００４８】
本発明の水硬性組成物用分散剤組成物は、（Ｃ）成分を、固形分中、好ましくは０．００１質量％以上、より好ましくは０．０１質量％以上、更に好ましくは０．１質量％以上、そして、好ましくは１０質量％以下、より好ましくは５質量％以下、更に好ましくは１質量％以下含有する。
【００４９】
本発明の水硬性組成物用分散剤組成物は、起泡抑制及び破泡の観点から、（Ｂ）成分と（Ｃ）成分の質量比が、（Ｃ）／（Ｂ）で、好ましくは０．００００１以上、より好ましくは０．００００５以上、更に好ましくは０．０００１以上、そして、好ましくは０．５以下、より好ましくは０．１以下、更に好ましくは０．０５以下である。
【００５０】
一般に、起泡性の高い化合物は、コンクリートなどの水硬性組成物に添加することで、系内に泡が連行されて、ＪＩＳ  Ａ−６２０４に記載のＡＥ減水剤のように流動性が向上することがある。一方で、一般に、消泡剤は、コンクリートなどの水硬性組成物中に巻き込まれた泡を消すことができるため、水硬性組成物の硬化体の空隙が減少し、強度の低下を防ぐことができる。そのため、（Ｂ）成分のような起泡性の高い化合物と消泡剤を併用することは、強度低下を抑制する観点からは好ましいが、流動性を向上する観点からは好ましくないと考えられていた。しかし、本発明では、消泡剤を用いても、水硬性組成物の流動性を維持したまま、且つ硬化強度を向上させることができるため、泡による流動性の向上とは異なる効果が得られる。
【００５１】
本発明の水硬性組成物用分散剤組成物は、従来のセメント分散剤、水溶性高分子化合物、空気連行剤、セメント湿潤剤、膨張材、防水剤、遅延剤、急結剤、増粘剤、凝集剤、乾燥収縮低減剤、強度増進剤、硬化促進剤、防腐剤などの成分〔（Ａ）〜（Ｃ）成分に該当するものを除く〕を含有することができる。
【００５２】
本発明の水硬性組成物用分散剤組成物は、形態が、液体、固体のいずれでもよい。本発明の水硬性組成物用分散剤組成物が液体の場合は、水を含有することが好ましい。
【００５３】
水硬性組成物用分散剤組成物が水を含有する液体である場合の水の含有量は、水硬性組成物を調製する際の作業性の観点から、該組成物中、好ましくは１０質量％以上、より好ましくは３０質量％以上、更に好ましくは５０質量％以上であり、そして、水硬性組成物の流動性を向上する観点から、好ましくは９０質量％以下、より好ましくは７０質量％以下である。
【００５４】
水硬性組成物用分散剤組成物が水を含有する液体である場合の（Ａ）成分の含有量は、水硬性組成物の流動性を向上する観点から、該組成物中、好ましくは１３質量％以上、より好ましくは１５質量％以上、更に好ましくは１７質量％であり、そして、好ましくは８４質量％以下、より好ましくは７９質量％以下、更に好ましくは７４質量％以下である。
【００５５】
水硬性組成物用分散剤組成物が水を含有する液体である場合の（Ｂ）成分の含有量は、水硬性組成物の流動性を向上する観点から、該組成物中、好ましくは６質量％以上、より好ましくは１１質量％以上、更に好ましくは１６質量％以上であり、そして、好ましくは７７質量％以下、より好ましくは７５質量％以下、更に好ましくは７３質量％以下である。
【００５６】
水硬性組成物用分散剤組成物が水を含有する液体である場合の（Ａ）成分と（Ｂ）成分の合計の含有量は、水硬性組成物の流動性を向上する観点から、該組成物中、好ましくは１０質量％以上、より好ましくは３０質量％以上であり、そして、好ましくは９０質量％以下、より好ましくは７０質量％以下、更に好ましくは５０質量％以下である。
【００５７】
〔無機粉体用分散剤組成物〕
本発明の無機粉体用分散剤組成物に用いられる（Ａ）成分と（Ｂ）成分の具体例及び好ましい態様は、それぞれ、本発明の水硬性組成物用分散剤組成物で述べたものと同じである。
また、本発明の無機粉体用分散剤組成物では、（Ａ）成分中のナフタレン環を含むモノマー単位に対する（Ｂ）成分の総量のモル比が、３％以上１６％以下である。このモル比の好ましい範囲は、本発明の水硬性組成物用分散剤組成物と同じである。
本発明の無機粉体用分散剤組成物は、前記（Ｃ）成分を含有することができる。（Ｃ）成分の具体例及び好ましい態様は、それぞれ、本発明の水硬性組成物用分散剤組成物で述べたものと同じである。
【００５８】
無機粉体としては、特に限定されないが、以下のものが挙げられる。無機粉体のうち、水硬性粉体に対して用いるものが、本発明の水硬性組成物用分散剤組成物である。
（１）セメント、石膏などの水硬性粉体
（２）フライアッシュ、シリカフューム、火山灰、けい酸白土などのポソラン作用を持つ粉体
（３）石炭灰、高炉スラグ、けい藻土などの潜在水硬性粉体
（４）カオリン、ケイ酸アルミニウム、クレー、タルク、マイカ、ケイ酸カルシウム、セリサイト、ベントナイトなどのケイ酸塩
（５）炭酸カルシウム、炭酸マグネシウム、炭酸バリウム、塩基性炭酸鉛などの炭酸塩
（６）硫酸カルシウム、硫酸バリウムなどの硫酸塩
（７）ストロンチウムクロメート、ピグメントイエローなどのクロム酸塩
（８）モリブデン酸亜鉛、モリブデン酸カルシウム亜鉛、モリブデン酸マグネシウムなどのモリブデン酸塩
（９）アルミナ、酸化アンチモン、酸化チタニウム、酸化コバルト、四酸化三鉄、三酸化ニ鉄、四酸化三鉛、一酸化鉛、酸化クロムグリーン、三酸化タングステン、酸化イットリウムなどの金属酸化物
（１０）水酸化アルミニウム、水酸化マグネシウム、水酸化カルシウム、水酸化鉄、メタチタン酸などの金属水酸化物
（１１）炭化ケイ素、炭化タングステン、炭化ホウ素、炭化チタンなどの金属炭化物
（１２）窒化アルミニウム、窒化ケイ素、窒化ホウ素、ジルコニア、チタン酸バリウム、サチンホワイト、カーボンブラック、グラファイト、クロムイエロー、硫化水銀、ウルトラマリン、パリスブルー、チタニウムイエロー、クロムバーミリオン、リトポン、アセト亜ヒ酸銅、ニッケル、銀、パラジウム、チタン酸ジルコン酸鉛などの、上記に（１）〜（１１）に分類されない他の無機粉体
【００５９】
本発明の無機粉体用分散剤組成物は、無機粉体スラリーに用いることができる。無機粉体スラリーは、無機粉体と、水と、（Ａ）成分と、（Ｂ）成分とを含有するスラリーであって、（Ａ）成分中のナフタレン環を含むモノマー単位に対する（Ｂ）成分の総量のモル比は、３％以上１６％以下である。無機粉体が水硬性粉体である場合、スラリーは、本発明の水硬性組成物である。
本発明の無機粉体スラリーに用いられる（Ａ）成分と（Ｂ）成分の具体例及び好ましい態様は、それぞれ、本発明の水硬性組成物用分散剤組成物で述べたものと同じである。また、本発明の無機粉体スラリーでは、（Ａ）成分中のナフタレン環を含むモノマー単位に対する（Ｂ）成分の総量のモル比が、３％以上１６％以下である。このモル比の好ましい範囲は、本発明の水硬性組成物用分散剤組成物と同じである。
【００６０】
無機粉体スラリーとしては、例えば無機粉体として高炉スラグを使用したスラリー（以下、高炉スラグスラリーという）が挙げられる。高炉スラグスラリーは、高炉スラグ１００質量部に対して、本発明の無機粉体用分散剤組成物を、固形分で０．０１質量部以上５．０質量部含有することが好ましい。高炉スラグスラリーは、高炉スラグ１００質量部に対して、水を、好ましくは４０質量部以上、より好ましくは４５質量部以上、そして、好ましくは２５０質量部、より好ましく２３０質量部以下含有する。また、高炉スラグスラリーは、（Ｃ）成分を含有することが好ましい。高炉スラグスラリーは、（Ｂ）成分と（Ｃ）成分の質量比が、（Ｃ）／（Ｂ）で、好ましくは０．００００１以上、より好ましくは０．００００５以上、更に好ましくは０．０００１以上、そして、好ましくは０．５以下、より好ましくは０．１以下、更に好ましくは０．０５以下である。
【００６１】
〔水硬性組成物〕
本発明は、水硬性粉体と、水と、（Ａ）成分と、（Ｂ）成分の１種以上とを含有する水硬性組成物であって、（Ａ）成分中のナフタレン環を含むモノマー単位に対する（Ｂ）成分の総量のモル比が、３％以上１６％以下である、水硬性組成物を提供する。
【００６２】
本発明の水硬性組成物に使用される水硬性粉体とは、水和反応により硬化する物性を有する粉体のことであり、セメント、石膏等が挙げられる。好ましくは普通ポルトランドセメント、ビーライトセメント、中庸熱セメント、早強セメント、超早強セメント、耐硫酸塩セメント等のセメントであり、またこれらに高炉スラグ、フライアッシュ、シリカフュームなどのポソラン作用及び／又は潜在水硬性を有する粉体や、石粉（炭酸カルシウム粉末）等が添加された高炉スラグセメント、フライアッシュセメント、シリカフュームセメント等でもよい。
【００６３】
本発明の水硬性組成物は、水／水硬性粉体比〔スラリー中の水と水硬性粉体の質量百分率（質量％）、通常Ｗ／Ｐと略記されるが、粉体がセメントの場合、Ｗ／Ｃと略記される。〕が、水が少ない配合でも流動性を発現できる点から、好ましくは１５質量％以上、より好ましくは２０質量％以上であり、そして、好ましくは５０質量％以下、より好ましくは４５質量％以下である。
【００６４】
本発明の水硬性組成物に用いられる（Ａ）成分と（Ｂ）成分の具体例及び好ましい態様は、それぞれ、本発明の水硬性組成物用分散剤組成物で述べたものと同じである。
また、本発明の水硬性組成物では、（Ａ）成分中のナフタレン環を含むモノマー単位に対する（Ｂ）成分の総量のモル比が、３％以上１６％以下である。このモル比の好ましい範囲は、本発明の水硬性組成物用分散剤組成物と同じである。
【００６５】
本発明の水硬性組成物は、水硬性粉体１００質量部に対して、（Ａ）成分を、好ましくは０．０１質量部以上、より好ましくは０．０５質量部以上、更に好ましくは０．１質量部以上、より更に好ましくは０．１５質量部以上、より更に好ましくは０．２２質量部以上、そして、好ましくは２質量部以下、より好ましくは１．５質量部以下、更に好ましくは１．０質量部以下、より更に好ましくは０．５０質量部以下、より更に好ましくは０．４０質量部以下、より更に好ましくは０．３０質量部以下含有する。
【００６６】
本発明の水硬性組成物は、水硬性粉体１００質量部に対して、（Ｂ）成分を、好ましくは０．００１質量部以上、より好ましくは０．００５質量部以上、更に好ましくは０．０１質量部以上、より更に好ましくは０．０４質量部以上、より更に好ましくは０．１０質量部以上、より更に好ましくは０．２０質量部以上、そして、好ましくは２．０質量部以下、より好ましくは１．５質量部以下、更に好ましくは１．０質量部以下、より更に好ましくは０．４０質量部以下、より更に好ましくは０．３５質量部以下、より更に好ましくは０．２８質量部以下含有する。
【００６７】
本発明の水硬性組成物は、水硬性粉体１００質量部に対して、（Ａ）成分と（Ｂ）成分とを合計で、好ましくは０．０１質量部以上、より好ましくは０．０５質量部以上、更に好ましくは０．１質量部以上、より更に好ましくは０．２質量部以上、そして、好ましくは４質量部以下、より好ましくは３．０質量部以下、更に好ましくは２．０質量部以下、より更に好ましくは０．９質量部以下含有する。
【００６８】
本発明の水硬性組成物は、更に、（Ｃ）成分として、消泡剤を含有することができる。消泡剤の具体例及び好ましい態様は、本発明の水硬性組成物用分散剤組成物で述べたものと同じである。（Ｃ）成分を用いる場合、本発明の水硬性組成物は、水硬性粉体１００質量部に対して、（Ｃ）成分を、好ましくは０．００００５質量部以上、より好ましくは０．０００２５質量部以上、更に好ましくは０．０００５質量部以上であり、そして、好ましくは０．１質量部以下、より好ましくは０．０７５質量部以下、更に好ましくは０．０５質量部以下含有する。
【００６９】
本発明の水硬性組成物は、起泡抑制及び破泡の観点から、（Ｂ）成分と（Ｃ）成分の質量比が、（Ｃ）／（Ｂ）で、好ましくは０．００００１以上、より好ましくは０．００００５以上、更に好ましくは０．０００１以上、そして、好ましくは０．５以下、より好ましくは０．１以下、更に好ましくは０．０５以下である。
【００７０】
本発明の水硬性組成物は、骨材を含有することが好ましい。骨材としては、細骨材及び粗骨材から選ばれる骨材が挙げられる。細骨材として、ＪＩＳ  Ａ０２０３−２０１４中の番号２３１１で規定されるものが挙げられる。細骨材としては、川砂、陸砂、山砂、海砂、石灰砂、珪砂及びこれらの砕砂、高炉スラグ細骨材、フェロニッケルスラグ細骨材、軽量細骨材（人工及び天然）及び再生細骨材等が挙げられる。また、粗骨材として、ＪＩＳ  Ａ０２０３−２０１４中の番号２３１２で規定されるものが挙げられる。例えば粗骨材としては、川砂利、陸砂利、山砂利、海砂利、石灰砂利、これらの砕石、高炉スラグ粗骨材、フェロニッケルスラグ粗骨材、軽量粗骨材（人工及び天然）及び再生粗骨材等が挙げられる。細骨材、粗骨材は種類の違うものを混合して使用しても良く、単一の種類のものを使用しても良い。
【００７１】
水硬性組成物がコンクリートの場合、粗骨材の使用量は、水硬性組成物の強度の発現とセメント等の水硬性粉体の使用量を低減し、型枠等への充填性を向上する観点から、嵩容積は好ましくは５０％以上、より好ましくは５５％以上、更に好ましくは６０％以上であり、そして、好ましくは１００％以下、より好ましくは９０％以下、更に好ましくは８０％以下である。嵩容積は、コンクリート１ｍ３中の粗骨材の容積（空隙を含む）の割合である。
また、水硬性組成物がコンクリートの場合、細骨材の使用量は、型枠等への充填性を向上する観点から、好ましくは５００ｋｇ／ｍ３以上、より好ましくは６００ｋｇ／ｍ３以上、更に好ましくは７００ｋｇ／ｍ３以上であり、そして、好ましくは１０００ｋｇ／ｍ３以下、より好ましくは９００ｋｇ／ｍ３以下である。
水硬性組成物がモルタルの場合、細骨材の使用量は、好ましくは８００ｋｇ／ｍ３以上、より好ましくは９００ｋｇ／ｍ３以上、更に好ましくは１０００ｋｇ／ｍ３以上であり、そして、好ましくは２０００ｋｇ／ｍ３以下、より好ましくは１８００ｋｇ／ｍ３以下、更に好ましくは１７００ｋｇ／ｍ３以下である。
【００７２】
水硬性組成物としては、コンクリート等が挙げられる。なかでもセメントを用いたコンクリートが好ましい。本発明の水硬性組成物は、セルフレベリング用、耐火物用、プラスター用、軽量又は重量コンクリート用、ＡＥ用、補修用、プレパックド用、トレーミー用、地盤改良用、グラウト用、寒中用等のいずれの分野においても有用である。
【００７３】
本発明の水硬性組成物は、更にその他の成分を含有することもできる。例えば、ＡＥ剤、遅延剤、起泡剤、増粘剤、発泡剤、防水剤、流動化剤、等が挙げられる。
【００７４】
〔水硬性組成物用分散剤組成物の製造方法〕
本発明は、（Ａ）成分と、（Ｂ）成分の１種以上とを含有する水硬性組成物用分散剤組成物の製造方法であって、（Ａ）成分中のナフタレン環を含むモノマー単位に対する（Ｂ）成分の総量のモル比が、３％以上１６％以下となるように、（Ａ）成分と（Ｂ）と成分を混合する、水硬性組成物用分散剤組成物の製造方法を提供する。
【００７５】
本発明の水硬性組成物用分散剤組成物の製造方法に用いられる（Ａ）成分と（Ｂ）成分の具体例及び好ましい態様は、それぞれ、本発明の水硬性組成物用分散剤組成物で述べたものと同じである。更に、（Ａ）成分と（Ｂ）成分の１種以上と（Ｃ）成分とを混合して、（Ａ）成分と（Ｂ）成分と（Ｃ）成分とを含有する水硬性組成物用分散剤組成物を製造することもできる。（Ｃ）成分の具体例及び好ましい態様は、それぞれ、本発明の水硬性組成物用分散剤組成物で述べたものと同じである。
また、本発明の水硬性組成物用分散剤組成物で述べた事項は、本発明の水硬性組成物用分散剤組成物の製造方法に適宜適用することができる。
また、本発明の水硬性組成物用分散剤組成物の製造方法では、（Ａ）成分中のナフタレン環を含むモノマー単位に対する（Ｂ）成分の総量のモル比が、３％以上１６％以下となるように、（Ａ）成分と（Ｂ）成分とを混合する。このモル比の好ましい範囲は、本発明の水硬性組成物用分散剤組成物と同じである。
【００７６】
本発明の水硬性組成物用分散剤組成物の製造方法は、本発明の水硬性組成物用分散剤組成物を製造する方法として好適である。
【００７７】
本発明の水硬性組成物用分散剤組成物の製造方法としては、（Ａ）成分と（Ｂ）成分の１種以上と水とを含有する水硬性組成物用分散剤組成物の製造方法が挙げられる。この場合、（Ａ）成分と（Ｂ）成分と水との混合は、性能を低下させない範囲で任意の方法で行うことができる。例えば、（Ｂ）成分の凝固点以上に加熱した（Ａ）成分の水溶液及び（Ｂ）成分を攪拌機で混合する方法や、（Ａ）成分及び（Ｂ）成分をそれぞれ水に溶解させ、（Ａ）成分の水溶液と（Ｂ）成分の水溶液とを混合する方法を用いることができる。
【００７８】
〔水硬性組成物の製造方法〕
本発明は、水硬性粉体と、水と、（Ａ）成分と、（Ｂ）成分の１種以上とを混合する水硬性組成物の製造方法であって、（Ｂ）成分を、（Ａ）成分中のナフタレン環を含むモノマー単位に対する（Ｂ）成分の総量のモル比が、３％以上１６％以下となるように混合する、水硬性組成物の製造方法を提供する。
【００７９】
本発明の水硬性組成物の製造方法に用いられる（Ａ）成分と（Ｂ）成分の具体例及び好ましい態様は、それぞれ、本発明の水硬性組成物用分散剤組成物で述べたものと同じである。
また、本発明の水硬性組成物の製造方法に用いられる水硬性粉体の具体例及び好ましい態様は、本発明の水硬性組成物で述べたものと同じである。
更に、水硬性粉体と、水と、（Ａ）成分と、（Ｂ）成分の１種以上と、（Ｃ）成分とを混合して、水硬性粉体と、水と、（Ａ）成分と、（Ｂ）成分と、（Ｃ）成分とを含有する水硬性組成物を製造することもできる。（Ｃ）成分の具体例及び好ましい態様は、それぞれ、本発明の水硬性組成物用分散剤組成物で述べたものと同じである。
また、本発明の水硬性組成物用分散剤組成物、及び水硬性組成物で述べた事項は、本発明の水硬性組成物の製造方法に適宜適用することができる。
また、本発明の水硬性組成物の製造方法では、（Ｂ）成分を、（Ａ）成分中のナフタレン環を含むモノマー単位に対する（Ｂ）成分の総量のモル比が、３％以上１６％以下となるように混合する。このモル比の好ましい範囲は、本発明の水硬性組成物用分散剤組成物と同じである。
【００８０】
本発明の水硬性組成物の製造方法では、水硬性粉体１００質量部に対して、（Ａ）成分を、好ましくは０．０１質量部以上、より好ましくは０．０５質量部以上、更に好ましくは０．１質量部以上、より更に好ましくは０．１５質量部以上、より更に好ましくは０．２２質量部以上、そして、好ましくは２質量部以下、より好ましくは１．５質量部以下、更に好ましくは１質量部以下、より更に好ましくは０．５０質量部以下、より更に好ましくは０．４０質量部以下、より更に好ましくは０．３０質量部以下混合する。
【００８１】
本発明の水硬性組成物の製造方法では、水硬性粉体１００質量部に対して、（Ｂ）成分を、好ましくは０．００１質量部以上、より好ましくは０．００５質量部以上、更に好ましくは０．０１質量部以上、より更に好ましくは０．０４質量部以上、より更に好ましくは０．１０質量部以上、より更に好ましくは０．２０質量部以上、そして、好ましくは２質量部以下、より好ましくは１．５質量部以下、更に好ましくは１質量部以下、より更に好ましくは０．４０質量部以下、より更に好ましくは０．３５質量部以下、より更に好ましくは０．２８質量部以下混合する。
【００８２】
本発明の水硬性組成物の製造方法では、水硬性粉体１００質量部に対して、（Ａ）成分と（Ｂ）成分とを合計で、好ましくは０．０１質量部以上、より好ましくは０．０５質量部以上、更に好ましくは０．１質量部以上、より更に好ましくは０．２質量部以上、そして、好ましくは４質量部以下、より好ましくは３質量部以下、更に好ましくは２質量部以下、より更に好ましくは０．９質量部以下混合する。
【００８３】
本発明の水硬性組成物の製造方法では、更に、（Ｃ）成分として、消泡剤を混合しても良い。消泡剤の具体例及び好ましい態様は、本発明の水硬性組成物用分散剤組成物で述べたものと同じである。（Ｃ）成分を用いる場合、本発明の水硬性組成物の製造方法では、水硬性粉体１００質量部に対して、（Ｃ）成分を、好ましくは０．００００５質量部以上、より好ましくは０．０００２５質量部以上、更に好ましくは０．０００５質量部以上、そして、好ましくは０．１質量部以下、より好ましくは０．０７５質量部以下、更に好ましくは０．０５質量部以下混合する。
【００８４】
本発明の水硬性組成物の製造方法では、（Ａ）成分及び（Ｂ）成分とセメント等の水硬性粉体とを円滑に混合する観点から、（Ａ）成分、（Ｂ）成分と水とを予め混合し、水硬性粉体と混合することが好ましい。水を含有する本発明の水硬性組成物用分散剤組成物を用いることができる。
【００８５】
また、本発明の水硬性組成物の製造方法では、セメント等の水硬性粉体と、本発明の水硬性組成物用分散剤組成物とを混合する方法が好ましい。本発明の水硬性組成物用分散剤組成物は、粉末であっても液体であってもよい。本発明の水硬性組成物用分散剤組成物は、水硬性粉体に対して、（Ａ）成分、（Ｂ）成分、更には（Ｃ）成分が、前述の添加量となるように添加されることが好ましい。具体的には、本発明の水硬性組成物用分散剤組成物を固形分の質量部として、水硬性粉体１００質量部に対して、好ましくは０．００１質量部以上、より好ましくは０．００５質量部以上、更に好ましくは０．０１質量部以上、より更に好ましくは０．０５質量部以上、そして、好ましくは４質量部以下、より好ましくは３質量部以下、更に好ましくは２質量部以下、より更に好ましくは０．９質量部以下混合する。
【００８６】
水硬性粉体と、水と、（Ａ）成分と、（Ｂ）成分との混合は、モルタルミキサー、強制二軸ミキサー等のミキサーを用いて行うことができる。また、好ましくは１分間以上、より好ましくは２分間以上、そして、好ましくは５分間以下、より好ましくは３分間以下混合する。水硬性組成物の調製にあたっては、水硬性組成物で説明した材料や薬剤及びそれらの量を用いることができる。
【００８７】
得られた水硬性組成物は、更に、水硬性組成物を型枠に充填し養生し硬化させる。型枠として、建築物の型枠、コンクリート製品用の型枠等が挙げられる。型枠への充填方法として、ミキサーから直接投入する方法、水硬性組成物をポンプで圧送して型枠に導入する方法等が挙げられる。
【００８８】
水硬性組成物の養生の際、硬化を促進するために加熱養生し、硬化を促進させても良い。ここで、加熱養生は、４０℃以上、８０℃以下の温度で水硬性組成物を保持して硬化を促進することができる。
【００８９】
本発明により、
水硬性粉体と、水と、（Ａ）成分と、（Ｂ）成分の１種以上とを混合して水硬性組成物を調製する工程であって、（Ｂ）成分を、（Ａ）成分中のナフタレン環を含むモノマー単位に対する（Ｂ）成分の総量のモル比が、３％以上１６％以下となるように混合する工程、
調製された前記水硬性組成物を型枠に充填し、養生し、硬化させる工程、及び、
硬化した前記水硬性組成物を脱型する工程、
を有する硬化体の製造方法が提供される。本発明の水硬性組成物用分散剤組成物、水硬性組成物、水硬性組成物用分散剤組成物の製造方法、及び水硬性組成物の製造方法で述べた事項は、この硬化体の製造方法にも適用することができる。
【００９０】
コンクリート製品である型枠を用いる水硬性組成物の硬化体としては、土木用製品では、護岸用の各種ブロック製品、ボックスカルバート製品、トンネル工事等に使用されるセグメント製品、橋脚の桁製品等が挙げられ、建築用製品では、カーテンウォール製品、柱、梁、床板に使用される建築部材製品等が挙げられる。
【００９１】
〔分散性能の向上方法〕
本発明は、水硬性粉体と、水と、（Ａ）成分とを混合して水硬性組成物を調製する際に、（Ｂ）成分の１種以上を、（Ａ）成分中のナフタレン環を含むモノマー単位に対する（Ｂ）成分の総量のモル比が、３％以上１６％以下となるように添加する、（Ａ）成分の水硬性粉体に対する分散性能の向上方法を提供する。（Ａ）成分は水硬性粉体用の分散剤として知られ、その分散性能によって水硬性組成物の流動性が向上する。そして、（Ｂ）成分を前記モル比で併用することにより、（Ａ）成分を単独で用いた場合よりも、水硬性組成物の流動性が向上する。すなわち、（Ｂ）成分を前記モル比で添加することで、（Ａ）成分の水硬性粉体に対する分散性能を向上させるといえる。
【００９２】
本発明の分散性能の向上方法に用いられる（Ａ）成分と（Ｂ）成分の具体例及び好ましい態様は、それぞれ、本発明の水硬性組成物用分散剤組成物で述べたものと同じである。
また、本発明の分散性能の向上方法に用いられる水硬性粉体の具体例及び好ましい態様は、本発明の水硬性組成物で述べたものと同じである。
また、本発明の水硬性組成物用分散剤組成物、水硬性組成物、水硬性組成物用分散剤組成物の製造方法、及び水硬性組成物の製造方法で述べた事項は、本発明の分散性能の向上方法に適宜適用することができる。
また、本発明の分散性能の向上方法では、（Ｂ）成分を、（Ａ）成分中のナフタレン環を含むモノマー単位に対する（Ｂ）成分の総量のモル比が、３％以上１６％以下となるように添加する。このモル比の好ましい範囲は、本発明の水硬性組成物用分散剤組成物と同じである。
【００９３】
＜本発明の態様＞
以下に、本発明の態様を例示する。これらの態様には、本発明の水硬性組成物用分散剤組成物、水硬性組成物、水硬性組成物用分散剤組成物の製造方法、水硬性組成物の製造方法、及び分散性能の向上方法で述べた事項を適宜適用することができる。以下の態様においても、（Ａ）ナフタレン環を含むモノマー単位を有する高分子化合物が（Ａ）成分、（Ｂ）一般式（Ｂ１）で表される化合物が（Ｂ）成分、（Ｃ）消泡剤が（Ｃ）成分である。
【００９４】
＜１＞（Ａ）ナフタレン環を含むモノマー単位を有する高分子化合物と、（Ｂ）下記一般式（Ｂ１）で表される化合物の１種以上とを含有する水硬性組成物用分散剤組成物であって、（Ａ）中のナフタレン環を含むモノマー単位に対する（Ｂ）の総量のモル比が、３％以上１６％以下である、水硬性組成物用分散剤組成物。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【００９５】
＜２＞（Ａ）成分が、ナフタレンスルホン酸ホルムアルデヒド縮合物又はその塩である、前記＜１＞記載の水硬性組成物用分散剤組成物。
【００９６】
＜３＞（Ａ）成分の重量平均分子量が、好ましくは２００，０００以下、より好ましくは１００，０００以下が、更に好ましくは８０，０００以下、より更に好ましくは５０，０００以下、より更に好ましくは３０，０００以下である、前記＜２＞に記載の水硬性組成物用分散剤組成物。
【００９７】
＜４＞（Ａ）成分の重量平均分子量が、好ましくは１，０００以上、より好ましくは３，０００以上、更に好ましくは４，０００以上、より更に好ましくは５，０００以上である、前記＜２＞又は＜３＞に記載の水硬性組成物用分散剤組成物。
【００９８】
＜５＞（Ａ）成分を、固形分中、好ましくは３０質量％以上、より好ましくは４０質量％以上、更に好ましくは５０質量％以上、そして、好ましくは９９質量％以下、より好ましくは９７質量％以下、更に好ましくは９５質量％以下含有する、前記＜１＞〜＜４＞のいずれかに記載の水硬性組成物用分散剤組成物。
【００９９】
＜６＞（Ｂ）成分の一般式（Ｂ１）中のＲが、炭素数１０以上、好ましくは１２以上、そして、２２以下、好ましくは２０以下、より好ましくは１８以下のアルキル基、炭素数１０以上、好ましくは１２以上、そして、２２以下、好ましくは２０以下、より好ましくは１８以下のアルケニル基、炭素数１３以上、好ましくは２０以上そして、２７以下のベンジルフェニル基、又は炭素数１４以上、好ましくは２２以上そして、３０以下のスチレン化フェニル基である、前記＜１＞〜＜５＞のいずれかに記載の水硬性組成物用分散剤組成物。
【０１００】
＜７＞（Ｂ）成分の一般式（Ｂ１）中のＲが、アルキル基又はアルケニル基、好ましくは脂肪族アルキル基又は脂肪族アルケニル基、より好ましくは直鎖脂肪族アルキル基又は直鎖脂肪族アルケニル基、更に好ましくは直鎖第１級脂肪族アルキル基又は直鎖第１級脂肪族アルケニル基である、前記＜１＞〜＜６＞のいずれかに記載の水硬性組成物用分散剤組成物。
【０１０１】
＜８＞（Ｂ）成分の一般式（Ｂ１）中のＲが、ベンジルフェニル基又はスチレン化フェニル基、好ましくはモノスチレン化フェニル基、ジスチレン化フェニル基、トリスチレン化フェニル基、モノベンジルフェニル基、ジベンジルフェニル基、及びトリベンジルフェニル基から選ばれる基、より好ましくはジスチレン化フェニル基、及びトリベンジルフェニル基から選ばれる基、更に好ましくはジスチレン化フェニル基、及びトリベンジルフェニル基から選ばれる基である、前記＜１＞〜＜６＞のいずれかに記載の水硬性組成物用分散剤組成物。
【０１０２】
＜９＞（Ｂ）成分の一般式（Ｂ１）中のＲが、デシル基、ラウリル基、ミリスチル基、パルミチル基、ステアリル基、ベヘニル基、イソステアリル基、オレイル基、モノスチレン化フェニル基、ジスチレン化フェニル基、トリスチレン化フェニル基、モノベンジルフェニル基、ジベンジルフェニル基、及びトリベンジルフェニル基から選ばれる基である、好ましくはラウリル基、ミリスチル基、パルミチル基、ステアリル基、ベヘニル基、イソステアリル基、オレイル基、ジスチレン化フェニル基、及びトリベンジルフェニル基から選ばれる基である、より好ましくは、ラウリル基、ミリスチル基、パルミチル基、ステアリル基、オレイル基、ジスチレン化フェニル基及びトリベンジルフェニル基から選ばれる基である、前記＜１＞〜＜６＞のいずれかに記載の水硬性組成物用分散剤組成物。
【０１０３】
＜１０＞（Ｂ）成分が、一般式（Ｂ１）中のＸがＯの化合物である、前記＜１＞〜＜９＞のいずれかに記載の水硬性組成物用分散剤組成物。
【０１０４】
＜１１＞（Ｂ）成分が、一般式（Ｂ１）中のＡＯが炭素数２又は３のアルキレンオキシ基の化合物又は一般式（Ｂ１）中のＡＯが炭素数２のアルキレンオキシ基を含む化合物である、前記＜１＞〜＜１０＞のいずれかに記載の水硬性組成物用分散剤組成物。
【０１０５】
＜１２＞（Ｂ）成分が、一般式（Ｂ１）中のｎが１以上、好ましくは９以上、より好ましくは１０以上、更に好ましくは２０以上、より更に好ましくは３０以上、より更に好ましくは４０以上、より更に好ましくは５０以上、そして２００以下、好ましくは１５０以下、より好ましくは１００以下の数の化合物である、前記＜１＞〜＜１１＞のいずれかに記載の水硬性組成物用分散剤組成物。
【０１０６】
＜１３＞（Ｂ）成分が、一般式（Ｂ１）中のＹが水素原子の化合物である、前記＜１＞〜＜１２＞のいずれかに記載の水硬性組成物用分散剤組成物。
【０１０７】
＜１４＞（Ｂ）成分を、固形分中、好ましくは１質量％以上、より好ましくは３質量％以上、更に好ましくは５質量％以上、そして、好ましくは７０質量％以下、より好ましくは６０質量％以下、更に好ましくは５０質量％以下含有する、前記＜１＞〜＜１３＞のいずれかに記載の水硬性組成物用分散剤組成物。
【０１０８】
＜１５＞（Ａ）成分と（Ｂ）成分の質量比が、（Ａ）／（Ｂ）で、好ましくは０．８以上、より好ましくは０．９以上、更に好ましくは１．０以上、そして、好ましくは２０以下、より好ましくは１５以下、更に好ましくは１０以下である、前記＜１＞〜＜１４＞のいずれかに記載の水硬性組成物用分散剤組成物。
【０１０９】
＜１６＞（Ａ）成分と（Ｂ）成分の質量比が、（Ａ）／（Ｂ）で、好ましくは０．５以上、より好ましくは０．７以上、更に好ましくは０．９以上、そして、好ましくは１５以下、より好ましくは８．０以下、更に好ましくは６．０以下、より更に好ましくは４．０以下、より更に好ましくは２．０以下である、前記＜１＞〜＜１４＞のいずれかに記載の水硬性組成物用分散剤組成物。
【０１１０】
＜１７＞（Ａ）成分中のナフタレン環を含むモノマー単位に対する（Ｂ）成分の総量のモル比が、３％以上、好ましくは４％以上、より好ましくは５％以上、更に好ましくは６％以上、そして、１６％以下、好ましくは１６％未満、より好ましくは１５％以下、更に好ましくは１４％以下、より更に好ましくは１３％以下、より更に好ましくは１１％以下である、前記＜１＞〜＜１６＞のいずれかに記載の水硬性組成物用分散剤組成物。
【０１１１】
＜１８＞更に、（Ｃ）消泡剤、好ましくは脂肪酸エステル系消泡剤を含有する、前記＜１＞〜＜１７＞のいずれかに記載の水硬性組成物用分散剤組成物。
【０１１２】
＜１９＞（Ｃ）成分を、固形分中、好ましくは０．００１質量％以上、より好ましくは０．０１質量％以上、更に好ましくは０．１質量％以上、そして、好ましくは１０質量％以下、より好ましくは５質量％以下、更に好ましくは１質量％以下含有する、前記＜１８＞に記載の水硬性組成物用分散剤組成物。
【０１１３】
＜２０＞（Ｂ）成分と（Ｃ）成分の質量比が、（Ｃ）／（Ｂ）で、好ましくは０．０００００１以上、より好ましくは０．００００５以上、更に好ましくは０．０００１以上、そして、好ましくは０．５以下、より好ましくは０．１以下、更に好ましくは０．０５以下である、前記＜１８＞又は＜１９＞に記載の水硬性組成物用分散剤組成物。
【０１１４】
＜２１＞水硬性組成物用分散剤組成物が水を含有し、水の含有量が、該組成物中、好ましくは１０質量％以上、より好ましくは３０質量％以上、更に好ましくは５０質量％以上であり、そして、好ましくは９０質量％以下、より好ましくは７０質量％以下である、前記＜１＞〜＜２０＞のいずれかに記載の水硬性組成物用分散剤組成物。
【０１１５】
＜２２＞水硬性組成物用分散剤組成物が水を含有し、（Ａ）成分の含有量が、該組成物中、好ましくは１３質量％以上、より好ましくは１５質量％以上、更に好ましくは１７質量％であり、そして、好ましくは８４質量％以下、より好ましくは７９質量％以下、更に好ましくは７４質量％以下である、前記＜１＞〜＜２１＞のいずれかに記載の水硬性組成物用分散剤組成物。
【０１１６】
＜２３＞水硬性組成物用分散剤組成物が水を含有し、（Ｂ）成分の含有量が、該組成物中、好ましくは６質量％以上、より好ましくは１１質量％以上、更に好ましくは１６質量％以上であり、そして、好ましくは７７質量％以下、より好ましくは７５質量％以下、更に好ましくは７３質量％以下である、前記＜１＞〜＜２２＞のいずれかに記載の水硬性組成物用分散剤組成物。
【０１１７】
＜２４＞水硬性組成物用分散剤組成物が水を含有し、（Ａ）成分と（Ｂ）成分の合計の含有量が、該組成物中、好ましくは１０質量％以上、より好ましくは３０質量％以上であり、そして、好ましくは９０質量％以下、より好ましくは７０質量％以下、更に好ましくは５０質量％以下である、前記＜１＞〜＜２３＞のいずれかに記載の水硬性組成物用分散剤組成物。
【０１１８】
＜２５＞遠心成型用水硬性組成物用及び蒸気養生用水硬性組成物用を除く、前記＜１＞〜＜２４＞のいずれかに記載の水硬性組成物用分散剤組成物。
【０１１９】
＜２６＞
水硬性粉体と、水と、（Ａ）ナフタレン環を含むモノマー単位を有する高分子化合物と、（Ｂ）下記一般式（Ｂ１）で表される化合物の１種以上とを含有する水硬性組成物であって、
（Ａ）中のナフタレン環を含むモノマー単位に対する（Ｂ）の総量のモル比が、３％以上１６％以下である、水硬性組成物。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【０１２０】
＜２７＞（Ａ）成分が、ナフタレンスルホン酸ホルムアルデヒド縮合物又はその塩である、前記＜２６＞に記載の水硬性組成物。
【０１２１】
＜２８＞（Ａ）成分の重量平均分子量が、好ましくは２００，０００以下、より好ましくは１００，０００以下が、更に好ましくは８０，０００以下、より更に好ましくは５０，０００以下、より更に好ましくは２０，０００以下である、前記＜２７＞に記載の水硬性組成物。
【０１２２】
＜２９＞（Ａ）成分の重量平均分子量が、好ましくは１，０００以上、より好ましくは３，０００以上、更に好ましくは４，０００以上、より更に好ましくは５，０００以上である、前記＜２７＞又は＜２８＞に記載の水硬性組成物。
【０１２３】
＜３０＞（Ｂ）成分の一般式（Ｂ１）中のＲが、炭素数１０以上、好ましくは１２以上、そして、２２以下、好ましくは２０以下、より好ましくは１８以下のアルキル基、炭素数１０以上、好ましくは１２以上、そして、２２以下、好ましくは２０以下、より好ましくは１８以下のアルケニル基、炭素数１３以上、好ましくは１５以上、より好ましくは１９以上、そして、２７以下のベンジルフェニル基、又は炭素数１４以上、好ましくは１６以上、より好ましくは２０以上、そして、３０以下、好ましくは２８以下、より好ましくは２６以下のスチレン化フェニル基である、前記＜２６＞〜＜２９＞のいずれかに記載の水硬性組成物。
【０１２４】
＜３１＞（Ｂ）成分の一般式（Ｂ１）中のＲが、アルキル基又はアルケニル基、好ましくは脂肪族アルキル基又は脂肪族アルケニル基、より好ましくは直鎖脂肪族アルキル基又は直鎖脂肪族アルケニル基、更に好ましくは直鎖第１級脂肪族アルキル基又は直鎖第１級脂肪族アルケニル基である、前記＜２６＞〜＜３０＞のいずれかに記載の水硬性組成物。
【０１２５】
＜３２＞（Ｂ）成分の一般式（Ｂ１）中のＲが、ベンジルフェニル基又はスチレン化フェニル基、好ましくはモノスチレン化フェニル基、ジスチレン化フェニル基、トリスチレン化フェニル基、モノベンジルフェニル基、ジベンジルフェニル基、及びトリベンジルフェニル基から選ばれる基、より好ましくはジスチレン化フェニル基、及びトリベンジルフェニル基から選ばれる基、更に好ましくはジスチレン化フェニル基、及びトリベンジルフェニル基から選ばれる基である、前記＜２６＞〜＜３０＞のいずれかに記載の水硬性組成物。
【０１２６】
＜３３＞（Ｂ）成分の一般式（Ｂ１）中のＲが、デシル基、ラウリル基、ミリスチル基、パルミチル基、ステアリル基、ベヘニル基、イソステアリル基、オレイル基、モノスチレン化フェニル基、ジスチレン化フェニル基、トリスチレン化フェニル基、モノベンジルフェニル基、ジベンジルフェニル基、及びトリベンジルフェニル基から選ばれる基である、好ましくはラウリル基、ミリスチル基、パルミチル基、ステアリル基、ベヘニル基、イソステアリル基、オレイル基、ジスチレン化フェニル基、及びトリベンジルフェニル基から選ばれる基である、より好ましくは、ラウリル基、ミリスチル基、パルミチル基、ステアリル基、オレイル基、ジスチレン化フェニル基及びトリベンジルフェニル基から選ばれる基である、前記＜２６＞〜＜３０＞のいずれかに記載の水硬性組成物。
【０１２７】
＜３４＞（Ｂ）成分が、一般式（Ｂ１）中のＸがＯの化合物である、前記＜２６＞〜＜３３＞のいずれかに記載の水硬性組成物。
【０１２８】
＜３５＞（Ｂ）成分が、一般式（Ｂ１）中のＡＯが炭素数２又は３のアルキレンオキシ基の化合物又は一般式（Ｂ１）中のＡＯが炭素数２のアルキレンオキシ基を含む化合物である、前記＜２６＞〜＜３４＞のいずれかに記載の水硬性組成物。
【０１２９】
＜３６＞（Ｂ）成分が、一般式（Ｂ１）中のｎが１以上、好ましくは９以上、より好ましくは１０以上、更に好ましくは２０以上、より更に好ましくは３０以上、より更に好ましくは４０以上、より更に好ましくは５０以上、そして２００以下、好ましくは１５０以下、より好ましくは１００以下の数の化合物である、前記＜２６＞〜＜３５＞のいずれかに記載の水硬性組成物。
【０１３０】
＜３７＞（Ｂ）成分が、一般式（Ｂ１）中のＹが水素原子の化合物である、前記＜２６＞〜＜３６＞のいずれかに記載の水硬性組成物。
【０１３１】
＜３８＞（Ａ）成分と（Ｂ）成分の質量比が、（Ａ）／（Ｂ）で、好ましくは０．８以上、より好ましくは０．９以上、更に好ましくは１．０以上、そして、好ましくは２０以下、より好ましくは１５以下、更に好ましくは１０以下である、前記＜２６＞〜＜３７＞のいずれかに記載の水硬性組成物。
【０１３２】
＜３９＞（Ａ）成分と（Ｂ）成分の質量比が、（Ａ）／（Ｂ）で、好ましくは０．５以上、より好ましくは０．７以上、更に好ましくは９．０以上、そして、好ましくは１５以下、より好ましくは８．０以下、更に好ましくは６．０以下、より更に好ましくは４．０以下、より更に好ましくは２．０以下である、前記＜２６＞〜＜３８＞のいずれかに記載の水硬性組成物。
【０１３３】
＜４０＞（Ａ）成分中のナフタレン環を含むモノマー単位に対する（Ｂ）成分の総量のモル比が、３％以上、好ましくは４％以上、より好ましくは５％以上、更に好ましくは６％以上、そして、１６％以下、好ましくは１６％未満、より好ましくは１５％以下、更に好ましくは１４％以下、より更に好ましくは１３％以下、より更に好ましくは１１％以下である、前記＜２６＞〜＜３９＞のいずれかに記載の水硬性組成物。
【０１３４】
＜４１＞水硬性粉体が、セメント又は石膏である、前記＜２６＞〜＜４０＞のいずれかに記載の水硬性組成物。
【０１３５】
＜４２＞水／水硬性粉体比が、好ましくは１５質量％以上、より好ましくは２０質量％以上であり、そして、好ましくは５０質量％以下、より好ましくは４５質量％以下である、前記＜２６＞〜＜４１＞のいずれかに記載の水硬性組成物。
【０１３６】
＜４３＞水硬性粉体１００質量部に対して、（Ａ）成分を、好ましくは０．０１質量部以上、より好ましくは０．０５質量部以上、更に好ましくは０．１質量部以上、より更に好ましくは０．１５質量部以上、より更に好ましくは０．２２質量部以上、そして、好ましくは２質量部以下、より好ましくは１．５質量部以下、更に好ましくは１．０質量部以下、より更に好ましくは０．５０質量部以下、より更に好ましくは０．４０質量部以下、より更に好ましくは０．３０質量部以下含有する、前記＜２６＞〜＜４２＞のいずれかに記載の水硬性組成物。
【０１３７】
＜４４＞水硬性粉体１００質量部に対して、（Ｂ）成分を、好ましくは０．００１質量部以上、より好ましくは０．００５質量部以上、更に好ましくは０．０１質量部以上、より更に好ましくは０．０４質量部以上、より更に好ましくは０．１０質量部以上、より更に好ましくは０．２０質量部以上、そして、好ましくは２．０質量部以下、より好ましくは１．５質量部以下、更に好ましくは１．０質量部以下、より更に好ましくは０．４０質量部以下、より更に好ましくは０．３５質量部以下、より更に好ましくは０．２８質量部以下含有する、前記＜２６＞〜＜４３＞のいずれかに記載の水硬性組成物。
【０１３８】
＜４５＞水硬性粉体１００質量部に対して、（Ａ）成分と（Ｂ）成分とを合計で、好ましくは０．０１質量部以上、より好ましくは０．０５質量部以上、更に好ましくは０．１質量部以上、より更に好ましくは０．２質量部以上、そして、好ましくは４質量部以下、より好ましくは３．０質量部以下、更に好ましくは２．０質量部以下、より更に好ましくは０．９質量部以下含有する、前記＜２６＞〜＜４４＞のいずれかに記載の水硬性組成物。
【０１３９】
＜４６＞更に、（Ｃ）消泡剤、好ましくは脂肪酸エステル系消泡剤を含有する、前記＜２６＞〜＜４５＞のいずれかに記載の水硬性組成物。
【０１４０】
＜４７＞水硬性粉体１００質量部に対して、（Ｃ）成分を、好ましくは０．００００５質量部以上、より好ましくは０．０００２５質量部以上、更に好ましくは０．０００５質量部以上であり、そして、好ましくは０．１質量部以下、より好ましくは０．０７５質量部以下、更に好ましくは０．０５質量部以下含有する、前記＜４６＞に記載の水硬性組成物。
【０１４１】
＜４８＞（Ｂ）成分と（Ｃ）成分の質量比が、（Ｃ）／（Ｂ）で、好ましくは０．０００００１以上、より好ましくは０．００００５以上、更に好ましくは０．０００１以上、そして、好ましくは０．５以下、より好ましくは０．１以下、更に好ましくは０．０５以下である、前記＜４６＞又は＜４７＞に記載の水硬性組成物。
【０１４２】
＜４９＞遠心成型用及び蒸気養生用を除く、前記＜２６＞〜＜４８＞のいずれかに記載の水硬性組成物。
【０１４３】
＜５０＞
（Ａ）ナフタレン環を含むモノマー単位を有する高分子化合物と、（Ｂ）下記一般式（Ｂ１）で表される化合物の１種以上とを含有する水硬性組成物用分散剤組成物の製造方法であって、
（Ａ）中のナフタレン環を含むモノマー単位に対する（Ｂ）の総量のモル比が、３％以上１６％以下となるように、（Ａ）と（Ｂ）とを混合する、
水硬性組成物用分散剤組成物の製造方法。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【０１４４】
＜５１＞遠心成型用水硬性組成物用分散剤組成物及び蒸気養生用水硬性組成物用分散剤組成物の製造方法を除く、前記＜５０＞に記載の水硬性組成物用分散剤組成物の製造方法。
【０１４５】
＜５２＞
水硬性粉体と、水と、（Ａ）ナフタレン環を含むモノマー単位を有する高分子化合物と、（Ｂ）下記一般式（Ｂ１）で表される化合物の１種以上とを混合する水硬性組成物の製造方法であって、
（Ｂ）を、（Ａ）中のナフタレン環を含むモノマー単位に対する（Ｂ）の総量のモル比が、３％以上１６％以下となるように混合する、
水硬性組成物の製造方法。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【０１４６】
＜５３＞遠心成型用水硬性組成物及び蒸気養生用水硬性組成物の製造方法を除く、前記＜５２＞に記載の水硬性組成物の製造方法。
【０１４７】
＜５４＞
水硬性粉体と、水と、（Ａ）ナフタレン環を含むモノマー単位を有する高分子化合物とを混合して水硬性組成物を調製する際に、
（Ｂ）下記一般式（Ｂ１）で表される化合物の１種以上を、（Ａ）中のナフタレン環を含むモノマー単位に対する（Ｂ）の１種以上総量のモル比が、３％以上１６％以下となるように添加する、
（Ａ）の水硬性粉体に対する分散性能の向上方法。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【０１４８】
＜５５＞水硬性組成物から遠心成型用水硬性組成物及び蒸気養生用水硬性組成物が除かれる、前記＜５４＞に記載の分散性能の向上方法。
【０１４９】
＜５６＞前記＜１＞〜＜２５＞のいずれかに記載の水硬性組成物用分散剤組成物の、水硬性粉体と水とを含む水硬性組成物の分散剤としての使用。
【０１５０】
＜５７＞遠心成型用水硬性組成物分散剤及び蒸気養生用水硬性組成物分散剤としての使用を除く、前記＜５６＞に記載の使用。
【０１５１】
＜５８＞
（Ａ）ナフタレン環を含むモノマー単位を有する高分子化合物と、（Ｂ）下記一般式（Ｂ１）で表される化合物の１種以上とを含有する無機粉体用分散剤組成物であって、
（Ａ）中のナフタレン環を含むモノマー単位に対する（Ｂ）の総量のモル比が、３％以上１６％以下である、
無機粉体用分散剤組成物。
Ｒ−Ｘ−（ＡＯ）ｎ−Ｙ        （Ｂ１）
〔式中、
Ｒは、炭素数１０以上２２以下のアルキル基、炭素数１０以上２２以下のアルケニル基、炭素数１３以上２７以下のベンジルフェニル基、又は炭素数１４以上３０以下のスチレン化フェニル基、
Ｘは、Ｏ又はＣＯＯ、
ＡＯは、炭素数２以上４以下のアルキレンオキシ基、
ｎは、ＡＯの平均付加モル数であり、１以上２００以下の数、
Ｙは、水素原子又は炭素数１以上４以下のアルキル基
を表す。〕
【０１５２】
＜５９＞更に、（Ｃ）消泡剤を含有する、前記＜５８＞に記載の無機粉体用分散剤組成物。
【０１５３】
＜６０＞（Ｃ）消泡剤が脂肪酸エステル系消泡剤である、前記＜５９＞に記載の無機粉体用分散剤組成物。
【０１５４】
＜６１＞（Ａ）が、ナフタレンスルホン酸ホルムアルデヒド縮合物又はその塩である、前記＜５８＞〜＜６０＞のいずれかに記載の無機粉体用分散剤組成物。
【実施例】
【０１５５】
＜実施例１及び比較例１＞
（１）モルタルの調製
モルタルミキサー（株式会社ダルトン製  万能混合撹拌機  型式：５ＤＭ−０３−γ）を用いて、セメント（Ｃ）、細骨材（Ｓ）を投入し空練りをモルタルミキサーの低速回転（６３ｒｐｍ）にて１０秒行い、（Ａ）成分、（Ｂ）成分、及び消泡剤を含む練り水（Ｗ）を加えた。そして、モルタルミキサーの低速回転（６３ｒｐｍ）にて１２０秒間本混練りしてモルタルを調製した。
モルタルの配合条件は、セメント４００ｇ、細骨材７００ｇ、水／セメント比（Ｗ／Ｃ）は４５質量％とした。
【０１５６】
用いた成分は以下のものである。
・水（Ｗ）：上水道水（水温２２℃）
・セメント（Ｃ）：普通ポルトランドセメント（二種混合：太平洋セメント／住友大阪セメント＝１／１、質量比）  密度３．１６ｇ／ｃｍ３
・細骨材（Ｓ）：城陽産山砂  密度２．５５ｇ／ｃｍ３
・（Ａ）成分：ナフタレンスルホン酸ホルムアルデヒド縮合物のナトリウム塩、重量平均分子量１５，０００（表１では分散剤Ａと記載した。）
・（Ｂ）成分：表１の通り、表１のかっこ内の数字は、エチレンオキサイド平均付加モル数であり、一般式（Ｂ１）中のｎを示す。なお、表１では、（Ｂ）成分に該当しない化合物も便宜的に（Ｂ）成分の欄に示した。
（Ｂ）成分の分子量は、化合物の分子式からＣｈｅｍＢｉｏＤｒａｗ（ＰｅｒｋｉｎＥｌｍｅｒ社製）ソフトウェアから算出した（以下の実施例、比較例でも同様）。
・消泡剤：フォームレックス７９７（脂肪酸エステル系）、日華化学株式会社製、上記モルタル配合に０．０５ｇ添加した。
【０１５７】
（２）流動性の評価
ＪＩＳ  Ｒ  ５２０１の試験方法に従って、調製したモルタルのフローを測定した。ただし、落下運動を与える操作は行っていない。結果を表１に示した。
【０１５８】
【表１】
2016172687.tif 000002
【０１５９】
＊１  添加量：セメント１００質量部に対する（Ａ）成分又は（Ｂ）成分の添加量（質量部）
＊２  Ｒの炭素数：一般式（Ｂ１）中のＲに相当する基の炭素数
＊３  合計添加量：セメント１００質量部に対する（Ａ）成分と（Ｂ）成分の合計の添加量（質量部）
＊４  モル比：（Ａ）成分中のナフタレン環を含むモノマー単位に対する（Ｂ）成分の比（％）
【０１６０】
（Ａ）成分と（Ｂ）成分を用いる実施例には、（Ａ）成分のみを用いる比較例１−１及び（Ｂ）成分のみを用いる比較例１−２よりも、同じ添加量でモルタルフローが大きいものがあることがわかる。また、（Ｂ）成分のＲに対応する基の炭素数が８である化合物を用いた比較例１−３及び１−４は、ｎの値が近い実施例１−１、１−２や、ｎの値が同じ実施例１−６よりも、モルタルフローが劣ることがわかる。
【０１６１】
＜実施例２及び比較例２＞
実施例１と同様にモルタルを調製し、流動性を評価した。ただし、モルタルの配合条件の水／セメント比（Ｗ／Ｃ）は水の量を変更して３５質量％とし、セメント１００質量部に対する（Ａ）成分と（Ｂ）成分の合計の添加量は０．５００質量部とした。結果を表２に示す。
【０１６２】
【表２】
2016172687.tif 000003
【０１６３】
＊１  添加量：セメント１００質量部に対する（Ａ）成分又は（Ｂ）成分の添加量（質量部）
＊２  Ｒの炭素数：一般式（Ｂ１）中のＲに相当する基の炭素数
＊３  合計添加量：セメント１００質量部に対する（Ａ）成分と（Ｂ）成分の合計の添加量（質量部）
＊４  モル比：（Ａ）成分中のナフタレン環を含むモノマー単位に対する（Ｂ）成分の比（％）
【０１６４】
（Ａ）成分及び（Ｂ）成分が同じ化合物で、合計添加量を一定にした場合の実施例２−１〜２−３、比較例２−２及び２−３を比較すると、（Ａ）成分と（Ｂ）成分のモル比が３％〜１６％の範囲でモルタルフローが大きいことがわかる。同様に、実施例２−４〜２−５、比較例２−４及び２−５の比較でも（Ａ）成分と（Ｂ）成分のモル比が３％〜１６％の範囲でモルタルフローが大きいことがわかる。
【０１６５】
＜実施例３及び比較例３＞
表３に示す水硬性組成物用分散剤組成物を調製した。水硬性組成物用分散剤組成物をモルタル調製用の水に予め混合したものを練り水（Ｗ）として用い、実施例１と同様にモルタルを調製し、流動性を評価した。セメント１００質量部に対する（Ａ）成分の添加量と（Ｂ）の添加量は表３に示す通りであった。結果を表３に示す。
【０１６６】
【表３】
2016172687.tif 000004
【０１６７】
＊１  含有量：水硬性組成物用分散剤組成物中の含有量（質量％）
＊２  添加量：セメント１００質量部に対する水硬性組成物用分散剤組成物、（Ａ）成分又は（Ｂ）成分の添加量（質量部）
＊３  Ｒの炭素数：一般式（Ｂ１）中のＲに相当する基の炭素数
＊４  合計添加量：セメント１００質量部に対する（Ａ）成分と（Ｂ）成分の合計の添加量（質量部）
＊５  モル比：（Ａ）成分中のナフタレン環を含むモノマー単位に対する（Ｂ）成分の比（％）
【０１６８】
（Ａ）成分、（Ｂ）成分及び水を混合し、水硬性組成物用分散剤組成物を調製して、同じ量を水硬性組成物に添加した際に、（Ａ）成分と（Ｂ）成分を用いる実施例３−１〜３−１０は、（Ａ）成分のみを用いる比較例３−１及び（Ｂ）成分のみを用いる比較例３−２よりも、同じ添加量でモルタルフローが大きいことがわかる。また、（Ｂ）成分のＲに対応する基の炭素数が８である化合物を用いた比較例３−３及び３−４は、モルタルフローが実施例３−１〜３−１０よりも劣ることがわかる。
【０１６９】
＜実施例４及び比較例４＞
実施例２と同様にモルタルを調製し、流動性を評価した。ただし、セメント１００質量部に対する（Ａ）成分と（Ｂ）成分の添加量は表４の通りとした。結果を表４に示す。
【０１７０】
【表４】
2016172687.tif 000005
【０１７１】
＊１  添加量：セメント１００質量部に対する（Ａ）成分又は（Ｂ）成分の添加量（質量部）
＊２  Ｒの炭素数：一般式（Ｂ１）中のＲに相当する基の炭素数
＊３  合計添加量：セメント１００質量部に対する（Ａ）成分と（Ｂ）成分の合計の添加量（質量部）
＊４  モル比：（Ａ）成分中のナフタレン環を含むモノマー単位に対する（Ｂ）成分の比（％）
【０１７２】
（Ａ）成分及び（Ｂ）成分が同じ化合物で、（Ａ）成分の添加量を一定にした場合の実施例４−１〜４−３、比較例４−２及び４−３を比較すると、（Ａ）成分と（Ｂ）成分のモル比が３〜１６の範囲でモルタルフローが大きいことがわかる。同様に、実施例４−４〜４−６、比較例４−４及び４−５でも（Ａ）成分と（Ｂ）成分のモル比が３％〜１６％の範囲でモルタルフローが大きいことがわかる。
【０１７３】
＜実施例５及び比較例５＞
実施例１と同様にモルタルを調製し、複数の（Ｂ）成分を配合した場合の流動性を評価した。ただし、モルタルの配合条件の水／セメント比（Ｗ／Ｃ）は水の量を変更して３７．５質量％とし、セメント１００質量部に対する（Ａ）成分と（Ｂ）成分の合計の添加量は０．４５０質量部とした。結果を表５に示す。
【０１７４】
【表５】
2016172687.tif 000006
【０１７５】
＊１  添加量：セメント１００質量部に対する（Ａ）成分、（Ｂ−１）成分、又は（Ｂ２）成分の添加量（質量部）
＊２  Ｒの炭素数：一般式（Ｂ１）中のＲに相当する基の炭素数
＊３  合計添加量：セメント１００質量部に対する（Ａ）成分と（Ｂ）成分の合計の添加量（質量部）
＊４  モル比：（Ａ）成分中のナフタレン環を含むモノマー単位に対する（Ｂ−１）成分又は（Ｂ−２）成分の比（％）
【０１７６】
（Ａ）成分と２種の（Ｂ）成分を用い、２種の（Ｂ）成分のモル比を変え、合計添加量を合わせた実施例５−１〜５−５から、（Ｂ）成分中、（Ｂ）成分のＲの炭素数が１２である化合物よりも１８である化合物の割合が多い方が、モルタルフローが大きいことがわかる。同様に、実施例５−６〜５−１０から、（Ｂ）成分中、（Ｂ）成分のＡＯの平均付加モル数が１３である化合物よりも４７である化合物の割合が多い方が、モルタルフローが大きいことがわかる。
【０１７７】
＜実施例６及び比較例６＞
実施例１と同様にモルタルを調製し、流動性を評価した。ただし、モルタルの配合条件の水／セメント比（Ｗ／Ｃ）、セメント１００質量部に対する（Ａ）成分と（Ｂ）成分の添加量は、表６ａ、表６ｂ、表６ｃ又は表６ｄの通りとした。また、一部の例では、（Ｃ）成分としてフォームレックス７９７（日華化学株式会社製）を用いた。
また、モルタル硬化体の強度を、コンクリート全自動圧縮試験機「ＣＯＮＣＲＥＴＯ  ２０００」（株式会社島津製作所製）により測定した。
結果を表６ａ、表６ｂ、表６ｃ又は表６ｄに示す。
【０１７８】
【表６】
2016172687.tif 000007
【０１７９】
＊１  添加量：セメント１００質量部に対する（Ａ）成分、（Ｂ）成分又は（Ｃ）成分の添加量（質量部）
＊２  Ｒの炭素数：一般式（Ｂ１）中のＲに相当する基の炭素数
＊３  合計添加量：セメント１００質量部に対する（Ａ）成分と（Ｂ）成分と（Ｃ）成分の合計の添加量（質量部）
＊４  モル比：（Ａ）成分中のナフタレン環を含むモノマー単位に対する（Ｂ）成分の比（％）
＊５  ポリオキシエチレン（１３）ジスチレン化フェニルエーテル：一般式（Ｂ１）中のＲが、モノスチレン化フェニル基、ジスチレン化フェニル基及びトリスチレン化フェニル基である化合物の混合物であり、該混合物におけるＲの平均炭素数は２２（ジスチレン化フェニル基に相当）である。
【０１８０】
表６ａと表６ｂより（Ａ）成分と（Ｂ）成分に加えて、（Ｃ）成分を用いることで硬化後のセメント強度が格段に上がることがわかる。この傾向は水／セメント比（Ｗ／Ｃ）を変えた場合にも確認できる。